FR 3000063 A1 20140627 FR 1262796 A 20121226 PROCÉDÉ DE SYNTHÈSE D'ESTERS CARBONIQUES LINÉAIRES DE GLYCÉROL ALPHA/ALPHA PRIME-ALCOXYLÉS L'invention concerne un procédé de synthèse de nouveaux composés, dits esters carboniques linéaires de glycérol a/ce-alcoxylés (alpha/alpha prime-alcoxylés) -notamment sous forme d'oligomères d'esters carboniques linéaires de glycérol a/ce-alcoxylés-. L'invention concerne aussi les nouveaux composés ainsi obtenus, une composition comprenant au moins un tel nouvel ester carbonique linéaire de glycérol a/ce-alcoxylés, ainsi que les utilisations de ces nouveaux composés. On sait que des polymères de haut poids moléculaires non alcoxylés peuvent être produits à partir de carbonates cycliques à 6-chaînons en présence d'initiateurs anioniques tels que des alcoxydes métalliques (Lit, K, carbonate alcalins, alkyles métalliques, alcoolates métalliques). On connaît un procédé de polymérisation cationique d'un carbonate cyclique à 6 chaînons porteur d'un groupe allylique pendant lié au cycle carbonate par un pont éther. Pour contenir un pont éther pendant, le monomère doit être au préalable 0-éthérifié afin de conserver le groupement éther 0-allylique dans le polycarbonate résultant. La publication « Synthesis, characterization and ringopening polymerization of a novel six-membered cyclic carbonate bearing pendent allyl ether group » He F. et al., (2008), Polymer, 49, 1185-1190 décrit un procédé de polymérisation d'un monomère cyclo-carbonate de glycérol à 6 chaînons porteur d'un éther allylique, qui conduit à des polymères de carbonate de glycérol (3- allyloxylés. Ce procédé ne permet pas l'obtention de carbonates linéaires de glycérol a/ce-alcoxylés. En particulier, si l'ouverture d'un cycle à 6 chaînons est relativement aisée, tel n'est pas le cas d'un cycle à 5 chaînons. La revue générale « Aliphatic cyclic carbonates and spiroorthocarbonates as monomers », Rokicki G., (2000), Prog. Polym. Sci., 25, pp 259-342 rapporte la polymérisation du carbonate d'éthylène et du carbonate de propylène en présence d'un catalyseur de transestérification, à une température respectivement de 170°C et 180°C. Elle indique que la polymérisation des carbonates cycliques de glycérol à 5 chaînons pour former des composés poly(éthylène carbonate) ou poly(propylène carbonate) est thermodynamiquement défavorable et que cette polymérisation s'accompagne d'une décarboxylation importante et d'un dégagement de CO2 corrélé avec la formation de poly(éthercarbonate)s présentant une proportion de fonction carbonate au plus égale à 50 % en mole. Une telle polymérisation nécessite en outre des produits de départ d'origine pétrochimique (carbonate d'éthylène et du carbonate de propylène), une durée de réaction très longue -notamment de plusieurs jours-, et est incompatible avec son exploitation à l'échelle industrielle. En outre, un tel procédé ne conduit qu'à des oligomères de faible poids moléculaire. Il n'était donc jusqu'à maintenant pas possible d'obtenir des esters carboniques linéaires de glycérol a/a' -alcoxylés, notamment sous formes d' oligomères, en moins de 24 heures et dans des conditions compatibles avec une exploitation à l'échelle industrielle. L'invention vise à pallier ces inconvénients. L'invention vise donc à proposer un procédé permettant d'obtenir des nouveaux composés, dits esters carboniques linéaires de glycérol a/a' - alcoxylés comprenant au moins un motif résultant de l'ouverture du cycle à 5 chaînons d'un cyclocarbonate de glycérol dans lequel l'un au moins des carbones a/a' du groupement issu du glycérol forme une liaison éther-oxyde covalente avec un groupement organique constituant, vis-à-vis du motif issu du carbonate de glycérol, une chaine latérale du type « alcoxy » (éther-oxyde). L'invention vise aussi en particulier à proposer un tel procédé susceptible d'être mis en oeuvre dans des conditions compatibles avec une exploitation à l'échelle industrielle, notamment à température modérée et avec des faibles durées de réaction - en particulier en moins de 24 heures -, de façon simple et peu coûteuse, à partir de réactifs issus de ressources naturelles -notamment de ressources végétales- qui sont renouvelables. L'invention vise aussi en particulier à proposer un procédé permettant d'obtenir une composition organique d'esters carboniques linéaires de 30 glycérol ake-alcoxylés qui est directement exploitable. L'invention vise aussi à proposer un tel procédé permettant l'insertion de groupements fonctionnels hétéroatomiques -notamment de groupements aminés ou oxygénés- dans des esters carboniques linéaires de glycérol a/ce-alcoxylés, notamment sous forme d'oligomères, lors de leur synthèse. L'invention vise aussi à proposer un tel procédé permettant la synthèse de nouveaux esters carboniques linéaires de glycérol alcoxylés - notamment sous forme d'oligomères- de masse moléculaire contrôlée pouvant être variable. En particulier, l'invention vise aussi à proposer un tel procédé qui permette la synthèse de nouveaux esters carboniques linéaires de glycérol alcoxylés -notamment sous forme d'oligomères- présentant une masse molaire supérieure à 500 g/mole, notamment supérieur à 1000 g/mole. En particulier, l'invention vise à proposer un tel procédé de synthèse qui permette la valorisation d'une ressource végétale telle que le glycérol qui constitue un coproduit abondant et disponible issu de la fabrication de biodiesels. L'invention vise aussi à proposer un tel procédé qui ne nécessite pas l'utilisation d'un cyclo-carbonate d'origine pétrochimique (tel que l'éthyloxycyclocarbonate de glycérol ou le propyloxy-cyclocarbonate de glycérol). L'invention vise aussi à proposer un tel procédé de synthèse qui ne nécessite pas l'utilisation d'un solvant hydrocarboné issu d'une ressource fossile, toxique pour l'environnement et pour la santé humaine et non renouvelable. L'invention vise aussi à proposer des nouveaux esters carboniques linéaires de glycérol alcoxylés -notamment sous forme d'oligomères-. L'invention vise en particulier à proposer des nouveaux esters carboniques linéaires de glycérol alcoxylés -notamment sous forme d'oligomères25 présentant d'une part une résistance chimique -notamment une résistance à l'hydrolyse- qui est améliorée, mais qui d'autre part sont biodégradables en particulier par voie enzymatique. L'invention vise aussi en particulier à proposer des nouveaux esters carboniques linéaires de glycérol alcoxylés -notamment sous forme 30 d'oligomères- permettant de moduler les propriétés rhéologiques d'une composition les contenant. En particulier, l'invention vise aussi à proposer des nouveaux esters carboniques linéaires de glycérol alcoxylés -notamment sous forme d'oligomères- présentant au moins une chaine latérale organique de polarité sensiblement proche de la polarité d'une liaison C-C entre deux atomes de carbone sp3. L'invention vise aussi en particulier à proposer des nouveaux esters carboniques linéaires de glycérol alcoxylés -notamment sous forme d'oligomères- de faible polarité mais présentant cependant des extrémités terminales de chaine principale adaptées pour augmenter leur affinité avec une surface -notamment une surface métallique-. L'invention vise aussi en particulier à proposer des nouveaux esters carboniques linéaires de glycérol alcoxylés -notamment sous forme d'oligomères- susceptibles de pouvoir être obtenus à partir de ressources naturelles et renouvelables et qui peuvent être qualifiés de « biosourcés ». Dans tout le texte, on désigne par : - « carbone a» et/ou « carbone a' » d'un dérivé du glycérol, les deux atomes de carbone qui sont porteurs de deux atomes d'hydrogène et par « carbone f3» d'un dérivé du glycérol, l'atome de carbone qui est porteur d'un seul atome d'hydrogène ; - « ester carbonique linéaire de glycérol » : tout composé susceptible d'être obtenu par ouverture du cycle carbonate d'un cyclo-carbonate de glycérol ; - « chaine principale » d'un ester carbonique linéaire de glycérol alcoxylé, l'ensemble de cardinal le plus élevé des atomes de l'ester carbonique linéaire de glycérol alcoxylé qui sont linéairement liés les uns aux autres et comprenant au moins l'un des atomes de carbone a et/ou a' du glycérol et les atomes de carbone 13 du glycérol ; - « chaine latérale » d'un ester carbonique linéaire de glycérol alcoxylé, l'ensemble d'atomes linéairement liés les uns aux autres par les 30 liaisons covalentes, ledit ensemble d'atomes étant distinct de la chaine principale et lié à ladite chaine principale par un groupement éther-oxyde -CH2-0-. L'invention concerne donc un procédé de synthèse de nouveaux esters carboniques linéaires de glycérol a/ce-alcoxylés -notamment sous forme d'oligomères- dans lequel on met en contact : i. une quantité d'au moins un précurseur choisi dans le groupe formé des cyclo-carbonates de glycérol a/ce-alcoxylés de formule (XXII) suivante : /cL CHO-C R4 R5 R6 CH (XXII), dans laquelle R4, R5 et R6 sont choisis dans le groupe formé de l'hydrogène (H) et des groupements organiques formés d'au moins deux atomes liés par des liaisons 10 covalentes, lesdits atomes appartenant au groupe formé du carbone (C), de l'hydrogène (H), de l'oxygène (0) et de l'azote (N), et ; ii. une quantité d'au moins un catalyseur choisi dans le groupe formé des oxydes métalliques, des alcoxydes métalliques, des acides de Lewis, des catalyseurs organo-métalliques et des bases minérales ; 15 iii. une quantité d'au moins un amorceur organique choisi dans le groupe formé des alcools, des polyols et des amino-alcools ; à une température de réaction inférieure à 220°C, notamment comprise entre 100°C et 220°C, en particulier comprise entre 150°C et 220°C -plus particulièrement comprise entre 140°C et 200°C, de préférence sensiblement de l'ordre de 180°C-. 20 L'invention concerne donc un procédé de synthèse de nouveaux esters carboniques linéaires de glycérol a/ce-alcoxylés -notamment sous forme d'un oligomère d'ester carbonique linéaire de glycérol a/ce-alcoxylé- par ouverture catalytique du cycle à cinq chaînons d'un précurseur cyclo-carbonate de glycérol a/ce-alcoxylé et oligomérisation en présence d'un catalyseur -par exemple 25 d'un catalyseur de Lewis ou de transestérification- et d'un amorceur organique qui peut être monofonctionnel ou polyfonctionnel. De façon totalement inattendue, il s'avère que le traitement d'un précurseur choisi dans le groupe formé des cyclo-carbonates de glycérol Wa'- alcoxylés de formule (XXII) en présence à la fois d'un catalyseur et d'un amorceur organique, suffit pour permettre l'ouverture du cycle du cyclo-carbonate à cinq chaînons à une température de réaction inférieure à 220°C, et l'obtention d'esters carboniques linéaires de glycérol a/ce-alcoxylés -notamment sous forme d'oligomères- sans perte totale des groupements carbonates. Une explication possible de ce phénomène surprenant serait que le catalyseur permettrait l'ouverture catalytique du cycle d'un premier précurseur par l'amorceur organique, puis de façon synergique une attaque de l'amorce ainsi formée sur un deuxième précurseur conduisant à une oligomérisation : - soit par une attaque nucléophile privilégiée d'un 10 hydroxyle de l'amorceur organique sur le carbone du carbonyle du précurseur cyclo-carbonate de glycérol a/ce -alcoxylé de formule (XXII) conduisant à la formation d'un ester carbonique linéaire de glycérol a/ce -alcoxylé, - soit par une attaque nucléophile minoritaire d'un hydroxyle de l'amorceur organique sur l'un des atomes de carbone du cycle du 15 précurseur cyclo-carbonate de glycérol a/ce -alcoxylé de formule (XXII) conduisant à la formation irréversible d'un groupement éther par décarbonatation spontanée et à la libération d'un groupement hydroxyle. Avantageusement et selon l'invention, dans une première étape, on mélange et on chauffe le(s) précurseur(s), le(s) catalyseur(s) et l' (les) 20 amorceur(s) organique(s) dans un réacteur clos étanche aux gaz de façon à atteindre la température de réaction et une pression, dite pression autogène, supérieure à la pression atmosphérique dans le réacteur clos, puis, à la température de réaction, dans une deuxième étape, on réalise une fuite de composition gazeuse de façon à diminuer la pression dans le réacteur et on maintient la température de réaction dans 25 le réacteur pendant une durée supérieure à 5 minutes. Les inventeurs ont découvert qu'il est possible de réaliser la synthèse d'un tel ester carbonique linéaire de glycérol a/ce -alcoxylé dans une durée réduite -notamment de l'ordre de 2 heures- en mettant en contact dans un réacteur un précurseur cyclo-carbonate de glycérol a/ce -alcoxylé de formule (XXII), un 30 catalyseur et un amorceur organique à une température de réaction inférieure à 220°C et sous pression, dite pression autogène, générée par le chauffage du mélange réactionnel dans le réacteur hermétiquement clos. Avantageusement, lorsque le mélange atteint la température de réaction, on ouvre le réacteur et on équilibre la pression interne du réacteur avec 5 la pression atmosphérique. Les inventeurs ont observé que la mise en surpression du réacteur contenant le mélange formé de chaque précurseur, de chaque catalyseur et de chaque amorceur organique ne provoque pas la décomposition du précurseur en glycérol a,a'-alcoxylé et en dioxyde de carbone, mais permet au contraire une 10 ouverture du cycle du cyclo-carbonate précurseurs et une oligomérisation du précurseur induite par l'amorceur organique et la formation d'un nouvel ester carbonique linéaire de glycérol a/a' -alcoxylé. Dans un procédé selon l'invention, on chauffe la composition formée dans le réacteur hermétiquement clos jusqu'à une température de réaction 15 inférieure à 220°C. Le chauffage de la composition dans le réacteur hermétiquement clos génère une pression, dite pression autogène. Lorsque la température de réaction est atteinte, on réalise une fuite de composition gazeuse dans le réacteur de façon à diminuer la pression dans le réacteur. On favorise alors la formation de nouveaux esters carboniques linéaires de glycérol a/a' -alcoxylés -notamment sous forme 20 d'oligomères- répondant à la formule (VI) indiquée ci-après et dans laquelle x est égal à 1. Avantageusement et selon l'invention, lorsque le mélange formé atteint la température de réaction, on ouvre le réacteur de façon à diminuer la pression interne du réacteur. Pour ce faire : 25 - on réalise une fuite de composition gazeuse du réacteur de façon à ajuster la pression dudit réacteur à une valeur de pression comprise entre la valeur de la pression atmosphérique et une valeur de pression, dite pression autogène, atteinte dans le réacteur clos à la température de réaction, et ; - on maintient la température de réaction pendant une 30 durée adaptée pour permettre une polymérisation d'au moins une partie de la quantité de précurseur cyclo-carbonate de glycérol a/a' -alcoxylé de formule (XXII) et la formation de nouveaux esters carboniques linéaires de glycérol a/ce -alcoxylés -notamment sous forme d'oligomères-. Lorsque le mélange réactionnel a atteint la température de réaction, on débouche une soupape de décompression du réacteur de façon à placer 5 le mélange réactionnel sensiblement à la pression atmosphérique et on maintient le mélange réactionnel à la température de réaction. Avantageusement et selon l'invention, on maintient le chauffage de la composition dans le réacteur pendant une durée de réaction comprise entre 1 heure et 24 heures à la pression atmosphérique, en particulier 10 comprise entre 1 heure et 6 heures, de préférence de l'ordre de 2 heures. Avantageusement, on réalise la synthèse dans un réacteur étanche aux gaz de manière à contrôler la décarboxylation et la rétention de CO2 dans l'oligomère par la maitrise de la température plafond de réaction (par exemple 170°C) et de la pression de plafond (de l'ordre de 3 bar). L'oligomère alterne dans 15 la chaine principale des groupements propylène carbonate linéaires et des groupements propylène porteurs de motifs méthyle 0-alcoxylés formant des chaines latérales. La conservation du CO2 dans l'oligomère est de l'ordre 30-50 mol/%. Il s'avère de façon totalement surprenante que le traitement d'un précurseur choisi dans le groupe formé des cyclo-carbonates de glycérol a/ce- 20 alcoxylés de formule (XXII) en présence à la fois d'un catalyseur et d'un amorceur organique, et dans lequel on module la pression autogène à l'intérieur du réacteur conduit préférentiellement sélectivement à un hétérooligomère comprenant des motifs d'ester carbonique linéaire de glycérol a/ce-alcoxylés (x = 1 dans la formule (VI) indiquée ci-après) et des motifs de glycérol a/ce -alcoxylé (x = 0 dans la 25 formule (VI) indiquée ci-après). Avantageusement, lors de la deuxième étape on maintient la température de réaction pendant une durée comprise entre 5 minutes et 6 heures. Avantageusement, l'amorceur organique est un amorceur organique nucléophile adapté pour permettre une attaque nucléophile du précurseur 30 et la formation de nouveaux esters carboniques linéaires de glycérol a/ce -alcoxylés -notamment sous forme d'oligomères- présentant une extrémité terminale fonctionnalisée -notamment extrémité terminale aminée-. Avantageusement et selon l'invention, au moins un amorceur organique est un polyol. Avantageusement et selon l'invention, au moins un amorceur organique est le glycérol. Avantageusement, le choix du glycérol comme amorceur organique permet d'obtenir un ester carbonique linéaire de glycérol a/ce-alcoxylé qui est « biosourcé ». Avantageusement et selon l'invention, au moins un amorceur organique est choisi dans le groupe formé des amino-alcools présentant au moins 10 une amine choisie dans le groupe formé des amines primaires, des amines secondaires et des amines tertiaires. Avantageusement et selon l'invention, au moins un amorceur organique est la triéthanolamine. On choisit donc la triéthanolamine à titre d'amorceur organique comprenant une amine tertiaire. 15 Avantageusement et selon l'invention, au moins un amorceur organique est choisi dans le groupe formé des amino-alcools présentant une chaine principale comprenant de 2 à 10 atomes de carbone -notamment NH2-(CH2)zCH2OH, dans laquelle z est un nombre entier compris entre 2 et 10, par exemple l'éthanolamine (NH2-CH2-CH2-0H)-. 20 Avantageusement et selon l'invention, au moins un amorceur organique est choisi dans le groupe formé du 1-amino-l-cyclopentaneméthanol, du 4-aminocyclohexanol, de l' amino- 1 -butanol, du 2- amino- 1 -butanol, du 2- amino- 1 - phényl- 1,3 -propanediol, du 3 - amino-3 -phénylpropan- 1 - ol et du 2- amino-3 -phényl1 -prop an- 1 - ol. 25 Avantageusement, l'amorceur organique est adapté pour pouvoir réagir avec le précurseur dans le milieu de réaction liquide à la température de réaction. En particulier, avantageusement et selon l'invention, l'amorceur organique présente une température d'ébullition suffisamment élevée et adaptée pour permettre une réaction d'amorçage avec le précurseur à la température de 30 réaction. Le choix du précurseur a/ce -alcoxylé et de l'amorceur organique mis en présence du catalyseur sous pression autogène permet d'obtenir un ester carbonique linéaire de glycérol a/ce -alcoxylé, notamment un oligomère d'ester carbonique linéaire de glycérol a/ce -alcoxylé présentant une proportion molaire de groupement ester carbonique de glycérol par rapport au nombre total de monomère compris entre 30% et 50%. La combinaison de la température plafond de réaction inférieure à 220°C et une pression supérieure ou égale à la pression atmosphérique, notamment une pression comprise entre 1000 et 5000 hPa, en particulier de l'ordre de 3000 hPa sont des conditions de l'ouverture du cycle du précurseur cyclocarbonate de glycérol a/ce-alcoxylé et de conservation au moins partielle de groupement carbonate dans l'oligomère ester carbonique linéaire de glycérol a/cealcoxylé. Le tandem précurseur /amorceur organique augure la mise en contact du précurseur avec l'amorceur organique. Le catalyseur complète l'ensemble du système réactionnel. Avantageusement et selon l'invention, on choisit un catalyseur dans le groupe formé des sels métalliques -notamment des acides de Lewis du type sulfate métallique, en particulier du sulfate de zinc (ZnSO4)- des sulfates supportés sur résine cationique et des sels organométalliques, par exemple des carboxylates de zinc -notamment du stéarate de zinc (CH3-(CH2)16-000)2Zn)-, des carboxylates d'étain -notamment du stéarate d'étain- et des carboxylates de zirconium -notamment du stéarate de zirconium -. Un tel sel métallique à titre de catalyseur est apte à former un complexe entre le métal du catalyseur et l'atome d'oxygène du carbonyle du précurseur. Avantageusement et selon l'invention, au moins un catalyseur est choisi dans le groupe formé du sulfate de zinc et du stéarate de zinc. En variante, avantageusement et selon l'invention, on choisit un catalyseur dans le groupe formé des oxydes métalliques -par exemple l'oxyde de zirconium (Zr02) et l'oxyde de titane (Ti02), En variante, avantageusement et selon l'invention, on choisit un catalyseur dans le groupe formé des alcoxydes métalliques. Avantageusement, on choisit un catalyseur dans le groupe formé du Ti(OR)4 et du Zr(OR)4 dans lesquels R est un alkyle. En variante, avantageusement et selon l'invention, on choisit un catalyseur dans le groupe formé des acétylacétonates métalliques, par exemple 5 l' acétylacétonate d' aluminium. En variante, avantageusement et selon l'invention, on choisit un catalyseur dans le groupe formé des alkyles métalliques, par exemple (CH3-CH2)2Zn à titre de catalyseur organo-métallique. En variante, avantageusement et selon l'invention, on choisit 10 un catalyseur dans le groupe formé des bases minérales, par exemple du carbonate de potassium (K2CO3), du carbonate de sodium (Na2CO3) et de l'hydroxyde de potassium (KOH), l'hydroxyde de sodium (NaOH), l'hydroxyde de barium (Ba0H). Une telle base minérale utilisée à titre de catalyseur dans un procédé selon l'invention permet la formation d'un amorceur organique nucléophile -notamment 15 d'un alcoolate- apte à réagir avec le cyclo-carbonate du précurseur et à former par décarboxylation une liaison éther. En particulier, on choisit un tel catalyseur dans le groupe formé des bases minérales aptes à augmenter la nucléophilie de l'amorceur organique, notamment pour former un hétérooligomère d'ester carbonique linéaire de glycérol a/ce-alcoxylé comprenant au moins un motif glycérol non carbonaté. 20 Avantageusement, on choisit le catalyseur dans le groupe formé des catalyseurs homogènes. Avantageusement, il est aussi possible de choisir le catalyseur dans le groupe formé des catalyseurs hétérogènes. En variante, avantageusement et selon l'invention, on choisit un catalyseur organométallique. 25 Selon les hétéroatomes constitutifs de l'amorceur organique, on introduit dans l'oligomère des éléments hétéroatomiques -notamment de l'azote et de l'oxygène-. Avantageusement et selon l'invention, le rapport molaire de la quantité initiale du précurseur et de la quantité initiale de l'amorceur organique dans 30 le réacteur est compris entre 3 et 10, notamment compris entre 4 et 6. Un tel rapport molaire est adapté pour permettre un rendement de conversion du précurseur compris entre sensiblement 20% et sensiblement 80%. L'invention s'étend par ailleurs aux nouveaux esters carboniques linéaires de glycérol a/ce-alcoxylés -notamment sous forme 5 d'oligomères- susceptibles d'être obtenus par un procédé selon l'invention. L'invention concerne donc également les nouveaux composés esters carboniques linéaires de glycérol a/ce -alcoxylés de formule (I) générale suivante : (I), dans laquelle : 10 - Mo est choisi dans le groupe formé de l'hydrogène (H) et des groupements organiques formés d'au moins deux atomes liés par des liaisons covalentes, lesdits atomes appartenant au groupe formé du carbone (C), de l'hydrogène (H), de l'oxygène (0) et de l'azote (N), et ; - Qo représente un groupement organique formé d'au 15 moins deux atomes liés par des liaisons covalentes, lesdits atomes appartenant au groupe formé du carbone (C), de l'hydrogène (H), de l'oxygène (0) et de l'azote (N), et ; - Go représente un groupement a/ce -alcoxylé de formule (II) générale suivante : 20 CHFO-CR4R5R6 (II) ; -0-CHF ICH 0 dans laquelle R4, R5 et R6 sont choisis dans le groupe formé de l'hydrogène (H) et des groupements organiques formés d'au moins deux atomes liés par des liaisons covalentes, lesdits atomes appartenant au groupe formé du carbone (C), de l'hydrogène (H), de l'oxygène (0) et de l'azote (N). 25 L'invention concerne donc des esters carboniques linéaires de glycérol a/ce -alcoxylés -notamment des oligomères d'esters carboniques linéaires de glycérol a/ce-alcoxylés- de formule générale (I) comprenant au moins un groupement d'atomes choisi parmi les groupements a/ce-alcoxylés de formule (II) Mo Go C-0 g Qo et dans lesquels l'un des carbones a ou a' du glycérol du groupement a/a'- alcoxylés de formule (II) est en liaison éther-oxyde covalente avec un groupement organique -notamment avec un groupement hydrocarboné-. Les nouveaux composés selon l'invention sont donc des esters carboniques linéaires de glycérol a/ce-alcoxylés de formule (I). Dans ces nouveaux composés, le groupement alcoxy est lié au groupement a/ce-alcoxylés de formule (II) par l'atome d'oxygène de l'un des hydroxyles primaires du groupement a/ce -alcoxylés de formule (II) et forme une chaine latérale dudit ester carbonique linéaire de glycérol a/ce-alcoxylé de formule (I). Avantageusement, la liaison éther-oxyde entre la chaine principale et chaque chaine latérale d'un ester carbonique linéaire de glycérol a/a'- alcoxylé de formule (I) selon l'invention présente une polarité réduite par rapport à une liaison ester. Par exemple, le moment dipolaire de l'éther éthylique du carbonate de glycérol est de 4,36 Debye alors que le moment dipolaire de l'acétate de carbonate de glycérol est de 6,19 Debye. Plus particulièrement, l'invention concerne les nouveaux composés esters carboniques de glycérol a/ce-alcoxylés selon la formule (III) générale suivante : (III). Plus particulièrement, l'invention concerne les nouveaux composés esters carboniques de glycérol a/ce-alcoxylés selon la formule (IV) générale suivante : H2C-O-CR4R5R6 Mo 0-1-1-CHFO-C-0 g Les esters carboniques linéaires de glycérol a/ce -alcoxylés de 25 formule (I), de formule (III) ou de formule (IV) selon l'invention peuvent être des oligomères synthétiques obtenus à partir d'une ressource naturelle renouvelable. De CHFO-CR4R5R6 MO-CHFCH-O-C-0-Q0 o Qo (IV). tels oligomères présentent au moins deux groupements a/ce -alcoxylés de formule (II) liés l'un à l'autre par une liaison éther (-0-) ou par une liaison di-ester carbonique (-0-00-0-). L'invention s'étend donc aux nouveaux esters carboniques de 5 glycérol a/ce-alcoxylés de formule (VI) suivante : M1 0 G, 0-EC 0 _ ai 0 (VI), dans laquelle : - p est un nombre entier supérieur ou égal à 1, et ; - x est un nombre entier égal à 0 ou à 1 pouvant varier dans la formule (VI) selon chaque groupement de formule (VI-a) : 10 [ G, 0-EC 0 )x 1 0 (VI-a) x n'étant pas toujours nul, et ; - M1 est choisi dans le groupe formé de l'hydrogène (H) et des groupements organiques formés d'au moins deux atomes liés par des liaisons covalentes, lesdits atomes appartenant au groupe formé du carbone (C), de 15 l'hydrogène (H), de l'oxygène (0) et de l'azote (N), et ; - Qi représente un groupement organique formé d'au moins deux atomes liés par des liaisons covalentes, lesdits atomes appartenant au groupe formé du carbone (C), de l'hydrogène (H), de l'oxygène (0) et de l'azote (N), et ; 20 - G1 est un groupement propylique a/ce -alcoxylé de formule (II') générale suivante : CHFO-CR4R5R6 1 CHFCH- (IF). Plus particulièrement, l'invention concerne les nouveaux composés esters carboniques de glycérol a/ce -alcoxylés selon la formule (V) 25 générale suivante : 3 00006 3 15 Mi 0 G, 0 C 0 n01 Il 0 dans laquelle n est un nombre entier supérieur ou égal à 1. Lorsque n et p sont supérieurs à 1, ces nouveaux composés sont des oligomères. Ces oligomères sont formés d'une chaine principale comprenant un enchainement de groupements propyliques a/ce -alcoxylés carbonatés, ils présentent des propriétés de viscosité, de thixotropie et de polarité qui peuvent varier et être ajustées selon les besoins et les applications. L'invention s'étend en particulier à des oligomères selon la formule (VI) comprenant entre p=2 et p=50 groupements G1 propyliques a/ce - alcoxylés de formule (IF). Les esters carboniques linéaires de glycérol a/a' - alcoxylés selon l'invention peuvent aussi être des polymères comprenant plus de 50 -avantageusement entre 50 et 500, de préférence entre 50 et 100- groupements G1 propyliques a/ce -alcoxylés de formule (IF). L'invention concerne avantageusement plus particulièrement des oligomères d'esters carboniques linéaires de glycérol a/ce -alcoxylés comprenant entre 2 et 10 groupements G1 propyliques a/ce-alcoxylés de formule (IF). Avantageusement et selon l'invention, Qo représente le groupement -CH2-CH2-NH2 dans les esters carboniques linéaires de glycérol a/cealcoxylés de formule (I), de formule (III) ou de formule (IV). Avantageusement Qi représente le groupement -CH2-CH2-NH2 dans les esters carboniques linéaires de glycérol a/ce -alcoxylés de formule (V) ou de formule (VI). Avantageusement Q3 représente le groupement -CH2-CH2-NH2 dans les esters carboniques linéaires de glycérol a/ce-alcoxylés de formule (VIII) ou de formule (IX). Avantageusement et selon l'invention, les groupements R4, R5 et R6 sont des hydrogènes (H). Chaque groupement Go des composés de formule (I) est alors un groupement a/ce-méthoxylé. Plus particulièrement, chaque groupement G1 des composés de formule (V) est alors un groupement propyliques a/ce- méthoxylé. Plus particulièrement, chaque groupement G1 des composés de formule (VI) est alors un groupement propyliques a/ce-méthoxylé. Selon certains modes de réalisation particuliers et avantageux de composés selon l'invention, R4 et R5 sont des hydrogènes (H) et R6 est un 5 groupement alkyle présentant de 1 à 5 atomes de carbone. Selon d'autres modes de réalisation particuliers et avantageux de composés selon l'invention, les groupements R4 et R5 sont des hydrogènes (H) et le groupement R6 est un méthyle. Chaque groupement Go des composés de formule (I) est alors un groupement a/ce-éthoxylé. Chaque groupement G1 des composés de 10 formule (V) est alors un groupement propylique a/ce-éthoxylé. Chaque groupement G1 des composés de formule (VI) est alors un groupement propylique a/ceéthoxylé. Selon d'autres modes de réalisation particuliers et avantageux de composés selon l'invention, les groupements R4 et R5 sont des hydrogènes (H) et 15 le groupement R6 est un éthyle. Chaque groupement Go des composés de formule (I) est donc un groupement a/ce-propoxylé. Chaque groupement G1 des composés de formule (V) est alors un groupement propylique a/ce-propoxylé. Chaque groupement G1 des composés de formule (VI) est alors un groupement propylique a/ce-propoxylé. 20 Selon d'autres modes de réalisation particuliers et avantageux de composés selon l'invention, R4 et R5 sont des hydrogènes (H) et R6 est un groupement hydrocarboné aminé, notamment un groupement hydrocarboné aminé aliphatique ou un groupement hydrocarboné aminé aromatique. En particulier, R4 et R5 sont des hydrogènes (H) et R6 est un groupement amino-alkyle présentant de 1 à 25 5 atomes de carbone. Selon d'autres modes de réalisation particuliers et avantageux de composés, R4 et R5 sont des hydrogènes (H) et R6 est un groupement méthylamine de formule : -CH2-NH2. Avantageusement et selon l'invention, R4, R5 et R6 sont 30 choisis dans le groupe formé de l'hydrogène (H) et des groupements organiques de formule générale (VII) suivante : (VII), dans laquelle : - R7 est choisi dans le groupe formé d'un H et d'un groupement hydrocarboné présentant de 1 à 6 atomes de carbone ; - m est un nombre entier compris entre 0 et 10 bornes incluses, et ; - X est choisi parmi -0- et -NH-. Les esters carboniques linéaires de glycérol a/a'-alcoxylés selon l'invention conformes à la formule (I) peuvent présenter au moins une chaine latérale présentant au moins un atome ou groupement d'atomes choisi parmi un 10 atome d'oxygène (-0-), une amine secondaire (-NH-) et une amine tertiaire. L'invention concerne plus particulièrement les esters carboniques linéaires de glycérol a/a'-alcoxylés selon la formule générale (VIII) suivante : MO CH CH2 0-eC 0 x a Q3 1 1 1 o C H2 O-O R4R5R6 (VIII), dans laquelle : 15 - q est un nombre entier supérieur ou égal à 1, et ; - x est un nombre entier égal à 0 ou à 1 pouvant varier dans la formule (VIII) selon chaque groupement (VIII-a) : CH2 ( CH2 CH2 X )ni R7 CH CH2 0-EC 0 1 11 CH2 0 0-CR4R5R6 X (VIII-a) x n'étant pas toujours nul, et ; 20 - M3 est choisi dans le groupe formé de l'hydrogène (H) et des groupements organiques formés d'au moins deux atomes liés par des liaisons covalentes, lesdits atomes appartenant au groupe formé du carbone (C), de l'hydrogène (H), de l'oxygène (0) et de l'azote (N), et ; - Q3 représente un groupement organique formé d'au moins deux atomes liés par des liaisons covalentes, lesdits atomes appartenant au groupe formé du carbone (C), de l'hydrogène (H), de l'oxygène (0) et de l'azote (N). En particulier, lorsque q est supérieur à 1, ces nouveaux composés sont des oligomères. L'invention concerne plus particulièrement les esters carboniques linéaires de glycérol a/a'-alcoxylés selon la formule générale (IX) suivante : MO OH2 CH 0-eC 0 x qQ3 H2 1 1 0 0-OR4R5R6 (IX), dans laquelle ; - q est un nombre entier supérieur ou égal à 1, et ; - x est un nombre entier égal à 0 ou à 1 pouvant varier dans la formule (IX) selon chaque groupement de formule (IX-a) : CH2 CH 0-EC 0 CH2 1 1 0 0-CR4R5R6 X (IX-a) x n'étant pas toujours nul, et ; - M3 est choisi dans le groupe formé de l'hydrogène (H) et des groupements organiques formés d'au moins deux atomes liés par des liaisons covalentes, lesdits atomes appartenant au groupe formé du carbone (C), de l'hydrogène (H), de l'oxygène (0) et de l'azote (N), et ; - Q3 représente un groupement organique formé d'au moins deux atomes liés par des liaisons covalentes, lesdits atomes appartenant au groupe formé du carbone (C), de l'hydrogène (H), de l'oxygène (0) et de l'azote (N). En particulier, lorsque q est supérieur à 1, ces nouveaux 25 composés sont des oligomères. Un oligomère ester carbonique linéaire de glycérol a/a'-alcoxylé selon l'invention comprend au moins un premier groupement a/ce-alcoxylés de formule (II) dans lequel : - l'atome d'oxygène de l'un des carbones (a, a') du 5 premier groupement glycérol a/ce-alcoxylé de formule (II) est engagé dans une liaison éther-oxyde avec un groupement organique de formule CR4 R5R6 , et ; générale - l'atome d'oxygène de l'autre carbone (a, a') du premier groupement a/ce-alcoxylé de formule (II) et l'atome d'oxygène du carbone (13) du 10 premier groupement a/ce -alcoxylé de formule (II) sont engagés l'un dans une liaison avec un groupement di-ester carbonique (-0-00-0-) ou dans une liaison éther (-0-) avec un deuxième groupement a/ce -alcoxylé de formule (II), et l'autre dans une liaison éther avec un groupement d'atomes de formule M0-0- ou M1-0- ou M2-0- ou M3-0-. 15 Avantageusement, les esters carboniques linéaires de glycérol a/ce-alcoxylés selon l'invention présentent par analyse en spectrométrie infrarouge une bande de vibration comprise entre 1730 cm-1 et 1750 cm-1. Des esters carboniques linéaires de glycérol a/ce -alcoxylés selon une première variante de l'invention sont des homooligomères d'esters 20 carboniques de glycérol a/a'-alcoxylés de formule (V) présentant une répétition d'un unique groupement de formule (V-a) suivante : G1 0 C 0 0 (V-a), ce groupement de formule (V-a) étant présent au moins deux fois dans la chaine principale. 25 En particulier, l'invention concerne des homooligomères d'esters carboniques linéaires de glycérol a/a'-alcoxylés de formule (VI) dans lesquels x est constant et toujours égal à 1 dans tous les groupements de formule (VI-a). Les oligomères esters carboniques linéaires de glycérol a/ce-alcoxylés selon l'invention peuvent être des hétérooligomères, c'est-à-dire présenter au moins un groupement carbonate propylique a/ce-alcoxylé (x = 1) et au moins un groupement choisi dans le groupe formé des groupements propyliques ake-alcoxylés (x = 0). Ces hétérooligomères d'esters carboniques linéaires de glycérol alcoxylés peuvent être aussi formés d'au moins un groupement carbonate propyliques a/ce-alcoxylé (x = 1) et d'au moins un groupement propyliques a/ce-alcoxylé (x = 0) enchainés les uns aux autres. Les hétérooligomères d'esters carboniques linéaires de 10 glycérol a/ce-alcoxylés selon l'invention peuvent présenter une alternance -régulière ou irrégulière- de motifs esters carboniques linéaires de glycérol alcoxylés (x = 1) et de motifs glycérol alcoxylé (x = 0). Avantageusement et selon l'invention, Mo, M1, M2 et M3 sont des hydrogènes (H). La chaine principale d'un composé selon l'invention comprend 15 alors un hydroxyle unique à l'une des extrémités de ladite chaine principale. Avantageusement, un composé selon l'invention comprend sur au moins une partie de la longueur de sa chaine principale et formant celle-ci, un homooligomère d'ester carbonique linéaire de glycérol a/a'-alcoxylé. Dans un oligomère selon l'invention, au moins deux des trois 20 atomes de carbone du groupement a/ce-alcoxylés de formule (II) constituent -notamment en combinaison avec les groupements esters carboniques linéaires- la chaine principale de l'oligomère. L'invention concerne plus particulièrement les esters carboniques de glycérol a/a'-alcoxylés selon la formule (I) et comprenant au moins 25 un groupement aminé choisi dans le groupe formé des amines primaires, des amines secondaires et des amines tertiaires. De tels esters carboniques de glycérol a/a'-alcoxylés aminés selon la formule (I) présentent des propriétés d'adhésion améliorées avec une surface métallique et sur une surface cellulosique. Avantageusement et selon l'invention, Q0, Qi, et Q3 sont 30 choisis dans le groupe formé des groupements hydrocarbonés aminés. Avantageusement et selon l'invention, Q0, Qi, et Q3 sont -CH2-CH2-NH2. Avantageusement et selon l'invention, Q0, Qi et Q3 sont choisis dans le groupe formé des groupements hydrocarbonés aminés oxygénés. Avantageusement un ester carbonique linéaire de glycérol a/a'-alcoxylé de formule (I) selon l'invention présente une masse molaire supérieure 5 à 200 g/mole, notamment supérieure à 600 g/mole, en particulier supérieure à 1000 g/mole, préférentiellement comprise entre 1000 g/mole et 3000 g/mole, plus préférentiellement de l'ordre de 2500 g/mole. Avantageusement un ester carbonique linéaire de glycérol a/a'-alcoxylé de formule (I) selon l'invention présente un indice d'hydroxyle 10 exprimé en milligramme de KOH par gramme de composé calculé selon la norme NF T600-213 compris entre 200 et 2000 mg KOH/g de composé. L'invention concerne aussi une composition -notamment une composition liquide- comprenant au moins un ester carbonique linéaire de glycérol a/ce-alcoxylé -notamment un oligomère ester carbonique linéaire de glycérol 15 a/ce-alcoxylé- selon l'invention. Avantageusement et selon l'invention, la composition comprend en mélange une pluralité d'esters carboniques linéaires de glycérol a/ce -alcoxylés et/ou d'oligomères esters carboniques linéaires de glycérol a/a'-alcoxylés, chaque oligomère ester carbonique linéaire de glycérol 20 a/ce-alcoxylé de la composition organique répondant à au moins l'une des formules générales (I), (III), (IV), (V), (VI), (VIII), (IX), (X) et (IX). Une composition selon l'invention est une composition organique qui comprend en outre avantageusement au moins un composé choisi dans le groupe formé des cyclo-carbonates de glycérol a/ce -alcoxylés de formule 25 (XXII). L'invention concerne également un procédé de synthèse d'esters carboniques linéaires de glycérol a/ce -alcoxylés -notamment sous forme d'oligomères-, des esters carboniques linéaires de glycérol a/ce-alcoxylés -notamment sous forme d'oligomères-, une composition incorporant au moins un 30 ester carbonique linéaire de glycérol a/ce-alcoxylé -notamment sous forme d'oligomère-, et leur utilisation caractérisés en combinaison par tout ou partie des caractéristiques mentionnées ci-dessus ou ci-après. D'autres buts, caractéristiques et avantages de l'invention apparaîtront à la lecture de la description suivante comprenant les exemples donnés 5 uniquement à titre non limitatif. Pour la mise en oeuvre d'un procédé de synthèse de nouveaux esters carboniques linéaires de glycérol a/ce -alcoxylés on met en contact une quantité d'au moins un précurseur de formule (XXII), une quantité d'au moins un catalyseur et une quantité d'au moins un amorceur organique. Il est possible 10 d'obtenir le précurseur cyclo-carbonate de glycérol a/ce -alcoxylé de formule (XXII) par un procédé dérivé du procédé décrit dans FR 2 778 182. Ainsi, pour mettre en oeuvre un procédé de synthèse selon l'invention, on réalise d'abord une 0-éthérification du carbonate de glycérol de façon à former le précurseur cyclo-carbonate de glycérol a/ce -alcoxylés de formule 15 (XXII) puis on soumet le précurseur à un procédé de synthèse selon l'invention et de façon à former un oligomère ester carbonique linéaire de glycérol a/ce -alcoxylé de formule générale (I) dans lequel le groupement alcoxyle est lié à l'oligomère par un groupement méthylène espaceur de la chaine principale de l'oligomère. Il est aussi possible d'obtenir le précurseur cyclo-carbonate de 20 glycérol a/ce -alcoxylé de formule (XXII) par d'autres voies de synthèse, notamment par réaction : - d'un éther de glycérol de formule (XXVI) : OH 1 HO-CHFCH-CHFO-CR4R5R6 (XXVI), avec ; - un carbonate choisi dans le groupe formé des carbonates 25 de dialkyle -notamment du carbonate de diméthyle et du carbonate de diéthyle-, et des carbonates d'alkylène -notamment du carbonate d'éthylène et du carbonate de propylène- ; en présence dc carbonate de potassium (K2CO3) à une température de l'ordre de 75°C. Des variantes d'une telle voie de synthèse sont décrites aux exemples 1 et 2. Il est aussi possible d'obtenir le précurseur cyclo-carbonate de glycérol alcoxylé de formule (XXII) par réaction : - du glycérol, avec ; - un carbonate choisi dans le groupe formé des carbonates 5 de dialkyle -notamment du carbonate de diméthyle et du carbonate de diéthyle-, et des carbonates d'alkylène -notamment du carbonate d'éthylène et du carbonate de propylène- ; à une température supérieure à 200°C -notamment de l'ordre de 230°C- en présence d'alumine (A1203). Une variante d'une telle voie de synthèse est décrite à 10 l'exemple 3. Il est aussi possible de préparer un cyclo-carbonate de glycérol ake-alcoxylé de formule (XXII) par réaction : - du cyclo-carbonate de glycérol, et ; - un carbonate choisi dans le groupe formé des carbonates 15 de dialkyle -notamment du carbonate de diméthyle et du carbonate de diéthyle-, et des carbonates d'alkylène -notamment du carbonate d'éthylène et du carbonate de propylène- ; à une température de l'ordre de 200°C en présence d'alumine (A1203). Une variante d'une telle voie de synthèse est décrite à l'exemple 4. 20 Il est aussi possible de préparer un cyclo-carbonate de glycérol ake-alcoxylé de formule (XXII) par réaction de trans-carbonatation catalytique du glycérol à partir d'un carbonate organique cyclique. Il est aussi possible de préparer un cyclo-carbonate de glycérol ake-alcoxylé de formule (XXII) par réaction d'un alcool -notamment de 25 méthanol, d'éthanol, d'iso-propanol ou de tert-butanol- sur le glycérol en présence d'une résine cationique (par exemple, une résine Amberlyst®, une zéolithe, un acide sulfonique greffé sur silice, une silice mésoporeuse) à titre de catalyseur et à une température comprise entre 60°C et 200°C. EXEMPLE 1 - Carbonatation de l'a-méthyl-éther de 30 glycérol. Dans un ballon en verre de 100 ml on place 1 équivalent molaire d' a-méthyl-éther de glycérol (3-méthoxy-1,2-propanediol, CAS 623-39-2) et 3 équivalents molaires de carbonate de diméthyle (CAS 616-38-6) sous agitation mécanique rotative à une vitesse de 400 rotations par minute (rpm) et à la température de 75°C en présence de 0,03 équivalents molaires de carbonate de potassium (CAS 584-08-7) à titre de catalyseur pendant 8 heures. On forme l'éther méthylique du cyclo-carbonate de glycérol (CGME) avec un rendement après isolement de 85% par rapport à l'a-méthyl-éther de glycérol de départ. EXEMPLE 2 - Carbonatation de l'a-éthyl-éther de glycérol. Dans un ballon en verre de 100 mL on place 1 équivalent molaire l'a-éthyl-éther de glycérol (3-éthoxy-1,2-propanediol, CAS 1874-62-0) et 3 équivalents molaires de carbonate de diméthyle (CAS 616-38-6) sous agitation mécanique rotative à une vitesse de 400 rotations par minute (rpm) et à la température de 75°C en présence de 0,03 équivalents molaires de carbonate de potassium (CAS 584-08-7) à titre de catalyseur pendant 8 heures. On forme l'éther éthylique du cyclo-carbonate de glycérol avec un rendement de 85% après isolement. EXEMPLE 3 - a-méthylation et carbonatation du glycérol. On prépare l'éther méthylique du cyclo-carbonate de glycérol 20 (CGME) à partir du glycérol. Dans un autoclave on place 1 équivalent molaire de glycérol (CAS 56-81-5) et 10 équivalents molaires de carbonate de diméthyle (CAS 616-38-6) à la température de 230°C pendant 3 heures en présence de 2 équivalents molaires d'alumine (A1203) neutre et sous agitation mécanique rotative à 400 rpm. On obtient l'éther méthylique du cyclo-carbonate de glycérol 25 (CGME) avec un rendement de 50% déterminé par chromatographie en phase gazeuse couplée à un détecteur à ionisation de flamme (GC-FID). On isole le CGME par distillation sous pression réduite (18 hPa) et à la température de 115°C. EXEMPLE 4- a-méthylation du cyclo-carbonate de glycérol. On prépare l'éther méthylique du cyclo-carbonate de glycérol 30 (CGME) à partir du cyclo-carbonate de glycérol. Dans un autoclave on place 1 équivalent molaire de cyclo-carbonate de glycérol (CAS 931-40-8, 4-hydroxymethy1-1,3 -dioxolan-2- one ou 4-hydroxymethy1-2-oxo-1,3-dioxolane) et 5 équivalents molaires de carbonate de diméthyle (CAS 616-38-6) à la température de 200°C pendant 4 heures en présence de 1 équivalent molaire d'alumine (A1203) neutre et sous agitation mécanique rotative à 400 rpm. On obtient l'éther méthylique du cyclo-carbonate de glycérol (CGME) avec un rendement de 66% déterminé par analyse du milieu réactionnel par chromatographie en phase gazeuse couplée à un détecteur à ionisation de flamme (GC-FID). On isole le CGME par distillation sous pression réduite (18 hPa) et à la température de 115°C. A titre indicatif, il est aussi possible de préparer le cyclo10 carbonate de glycérol selon un procédé décrit dans le document FR 2 733 232 par trans-carbonatation catalytique du glycérol à partir d'un carbonate organique cyclique. EXEMPLE 5 - Oligomérisation de l'éther méthylique de cyclo-carbonate de glycérol (CGME) en présence de glycérol à titre d' amorceur 15 organique d' oligomérisation. Dans un autoclave de 250 mL on place une quantité de CGME, une quantité de glycérol à titre d' amorceur d'oligomérisation et une quantité de sulfate de zinc à titre de catalyseur. Avant la réaction, la proportion massique de CGME et de glycérol est de 85/15 et la proportion massique de 20 catalyseur est de 0,5% par rapport à la masse totale des réactifs. Après la fermeture hermétique aux gaz de l'autoclave, on chauffe l'autoclave de façon à porter la température du milieu réactionnel à 180°C. A cette température de 180°C, on met le milieu réactionnel à pression atmosphérique et on maintient cette température de réaction pendant une durée de 2 heures sous agitation mécanique rotative à 400 25 rpm. Par analyse en spectroscopie infrarouge à transformée de Fourrier (FTIR) du mélange réactionnel, on observe une forte diminution de l'intensité de la bande de vibration correspondant à la fréquence de vibration du carbonyle du CGME à 1790 cm-1, et l'apparition d'une bande correspondant à la 30 fréquence de vibration du carbonyle du carbonate linéaire à 1750-1730 cm-1. EXEMPLE 6 - Oligomérisation de l'éther méthylique de cyclo-carbonate de glycérol (CGME) en présence de glycérol à titre d'amorceur d' oligomérisation. Dans un autoclave de 250 mL on place une quantité de 5 CGME, une quantité de glycérol à titre d'amorceur d'oligomérisation et une quantité de stéarate de zinc (CAS 557-05-1, bis-octadécanoate de zinc) à titre de catalyseur. Avant la réaction, la proportion massique de CGME et de glycérol est de 85/15 et la proportion massique de catalyseur est de 0,5% par rapport à la masse totale des réactifs. Après la fermeture hermétique aux gaz de l'autoclave, on chauffe 10 l'autoclave de façon à porter la température du milieu réactionnel à 180°C. A cette température de 180°C, on met le milieu réactionnel à pression atmosphérique et on maintient cette température de réaction pendant une durée de 2 heures sous agitation mécanique rotative à 400 rpm. Par analyse RMN lil, on observe à 4,3 ppm et 3,57 ppm, les 15 signaux correspondant aux protons du glycérol en positions 1-3 et 1-4 par rapport au carbone du carbonate linéaire. On observe aussi entre 3,2 ppm et 3,5 ppm, les signaux correspondant aux protons du glycérol en positions 1-2 et 1-3 par rapport au groupement éther-oxyde de glycérol. Le taux de conversion du CGME (disparition du groupement 20 cyclo-carbonate), le taux de conversion de l'amorceur d'oligomérisation (glycérol) et la masse molaire moyenne de l'oligomère formé sont donnés au tableau 1 ci-après. Amorceur Taux de Taux de Masse molaire d' oligomérisation conversion du conversion de moyenne de CGME, % l'amorceur, % l'oligomère, g/mole Glycérol 95,3 88,7 2410 Tableau 1 EXEMPLE 7 - Oligomérisation de l'éther méthylique de 25 cyclo-carbonate de glycérol (CGME) en présence d'éthanolamine à titre d'amorceur d'oligomérisation. Dans un autoclave de 250 mL on place une quantité de CGME, une quantité d'éthanolamine (CAS 141-43-5, 2-amino-1-éthanol) à titre d'amorceur d' oligomérisation et une quantité de stéarate de zinc (CAS 557-05-1, bis-octadécanoate de zinc). Avant la réaction, la proportion massique de CGME et 5 de glycérol est de 85/15 et la proportion de catalyseur est de 0,5% par rapport à la masse totale des réactifs. Après la fermeture hermétique aux gaz de l'autoclave, on chauffe l'autoclave de façon à porter la température du milieu réaction à 180°C. A cette température de 180°C, on met le milieu réactionnel à pression atmosphérique et on maintien cette température de réaction pendant une durée de 2 heures sous 10 agitation mécanique rotative à 400 rpm. Le taux de conversion du CGME (disparition du groupement cyclo-carbonate), le taux de conversion de l'amorceur d' oligomérisation (2-amino-1- éthanol) et la masse molaire moyenne des oligomères esters carboniques de glycérol a/ce-alcoxylés formés sont donnés au tableau 2 ci-après. Amorceur Taux de conversion du Masse molaire moyenne d' oligomérisation CGME, % de l'oligomère, g/mole 2-amino-1-éthanol 100 2460 2-amino-1-éthanol 100 2440 15 Tableau 2 On détermine que 16% à 20% des groupes aminés de l'éthanolamine de départ sont présents dans l'oligomère obtenu. EXEMPLE 8 - Oligomérisation d'un mélange de CGME et de cyclo-carbonate de glycérol en présence d'éthanolamine à titre d'amorceur 20 d' oligomérisation. Dans un autoclave de 250 mL on place une quantité de CGME, une quantité de cyclo-carbonate de glycérol, une quantité d'éthanolamine (CAS 141-43-5, 2-amino-1-éthanol) à titre d'amorceur d' oligomérisation et une quantité de stéarate de zinc (CAS 557-05-1, octadécanoate de zinc). Avant la 25 réaction, la proportion massique de CGME, de cyclo-carbonate de glycérol et d'éthanolamine est de 42,5/42,5/15 et la proportion de catalyseur est de 0,5% par rapport à la masse totale des réactifs. Après la fermeture hermétique aux gaz de l'autoclave, on chauffe l'autoclave de façon à porter la température du milieu réaction à 180°C. A cette température de 180°C, on met le milieu réactionnel à pression atmosphérique et on maintient cette température de réaction pendant une durée de 2 heures sous agitation mécanique rotative à 400 rpm. EXEMPLE 9 - Oligomérisation de l'éther méthylique de cyclo-carbonate de glycérol (CGME) en présence de 3-(2- hydroxyéthyl)imidazolidin-2-one (HEI) à titre d'amorceur d'oligomérisation. Dans un autoclave de 250 mL on place du CGME, du HEI à titre d'amorceur d'oligomérisation et du stéarate de zinc (CAS 557-05-1, octadécanoate de zinc). Avant la réaction, la proportion massique de CGME et de glycérol est de 85/15 et la proportion de catalyseur est de 0,5% par rapport à la masse totale des réactifs. Après la fermeture hermétique aux gaz de l'autoclave, on chauffe l'autoclave de façon à porter la température du milieu réaction à 180°C. A cette température de 180°C, on met le milieu réactionnel à pression atmosphérique et on maintient cette température de réaction pendant une durée de 2 heures sous agitation mécanique rotative à 400 rpm. Le taux de conversion du CGME (disparition du groupement cyclo-carbonate), le taux de conversion de l'amorceur d'oligomérisation (HEI) et la masse molaire moyenne de l'oligomère formé sont donnés au tableau 3 20 ci-après. Amorceur Taux de Taux de Masse molaire d' oligomérisation conversion du conversion de moyenne de CGME, % l'amorceur, % l'oligomère, g/mole HEI 75,5 91,1 2460 Tableau 3 EXEMPLE 10 -Oligomérisation de l'éther méthylique de cyclo-carbonate de glycérol (CGME) en présence de glycérol. Dans un autoclave de 250 mL on place à température ambiante une quantité de CGME, une quantité de glycérol et une quantité d'un catalyseur. On ferme hermétiquement l'autoclave, puis on chauffe la composition formée de façon à porter sa température à la température de réaction. Lorsque cette température de réaction est atteinte, on met le réacteur à pression atmosphérique et on maintient la composition formée à cette température de réaction sous agitation mécanique rotative à 400 rpm. La température de réaction, la nature du catalyseur, la durée 10 de réaction, le rapport massique du précurseur (CGME) et du glycérol et le taux de conversion du précurseur sont donnés au tableau 4 ci-après. Température Catalyseur Durée de CGME/ Conversion, % de réaction, °C réaction, h Glycérol, m/m 180 Stéarate de Zn 2 20 10 180 Stéarate de Zn 2 10 19 180 Stéarate de Zn 3 5 72 180 Stéarate de Zn 6 5 48,5 180 Stéarate de Zn 3 4,5 77 160 Stéarate de Zn 2 4,5 50 200 Stéarate de Zn 2 4,5 64 180 Zn504 2 5,0 15,5 180 K2CO3 2 5,9 100 Tableau 4 EXEMPLE 11 - Oligomérisation de l'éther méthylique de cyclo-carbonate de glycérol (CGME) catalysée par le stéarate de zinc en présence 15 d'un amorceur d' oligomérisation. Dans un autoclave de 250 mL on place à température ambiante une quantité de CGME, une quantité d'un amorceur d' oligomérisation choisi parmi la triéthanolamine (TEA), l'éthanolamine (EA), l'éthane-1,2-diamine (EDA), le carbonate de glycérol pentacyclique (CG), l'a-éther méthylique de glycérol (EG), l'éthanol (Et0H) et le n-butanol (BuOH) et une quantité de stéarate de zinc. On ferme hermétiquement l'autoclave, puis on chauffe la composition formée de façon à porter sa température à la température de réaction. Lorsque cette température de réaction est atteinte, on met le réacteur à pression atmosphérique et on maintient la composition formée à cette température de réaction sous agitation mécanique rotative à 400 rpm pendant 2 heures. La température de réaction, la nature chimique de l'amorceur d'oligomérisation, le rapport massique du précurseur (CGME) et de l'amorceur et le 10 taux de conversion du précurseur sont donnés au tableau 5 ci-après. Température, °C Amorceur CGME/amorceur, Conversion, % m/m 180 TEA 7,5 89,0 160 EA 3 84,4 180 EA 3 98,8 180 EDA 3,2 97,0 180 CG 5,5 19,8 180 EG 4,4 19,5 180 Et0H 2,2 11,4 180 BuOH 3,5 19,2 Tableau 5 L'analyse par spectroscopie infra-rouge par transformée de Fourrier de la composition obtenue par traitement du CGME par l'éthanolamine (EA) montre la disparition complète du signal à 1794 cm-1 correspondant au 15 carbonyle du précurseur CGME et l'apparition d'un signal à 1750 cm-1 correspondant au carbonyle de l'ester carbonique linéaire de l'oligomère obtenu. L'analyse par spectroscopie infra-rouge par transformée de Fourrier de la composition obtenue par traitement du CGME par l'éthane-1,2diamine (EDA) montre la disparition complète du signal à 1794 cm-1 correspondant 20 au carbonyle du précurseur CGME et l'apparition d'un signal à 1750 cm-1 correspondant au carbonyle du carbonate linéaire de l'oligomère obtenu et d'un signal à 1710 cm-1 correspondant au carbonyle d'un groupement uréthane. Amorceur / Température °C Mn Mw Mz Ip 740 781 826 1,06 290 294 299 1,02 EA / 160 183 185 186 1,01 104 105 107 1,02 736 760 787 1,03 418 422 427 1,01 EA / 180 288 290 293 1,01 177 180 183 1,02 421 428 438 1,02 TEA / 180 292 295 298 1,01 170 173 175 1,01 409 411 413 1,00 Glycérol / 180 298 302 305 1,01 193 195 197 1,01 637 705 821 1,11 Glycérol / K2CO3 395 398 401 1,01 291 294 296 1,01 Glycérol / ZnSO4 177 180 183 1,02 Tableau 6 L'analyse par chromatographie en perméation de gel (GPC) 5 des compositions obtenues aux exemples 9 et 10 et décrites aux tableaux 4 et 5 est présentée au tableau 6 ci-dessus dans lequel : - Mn est la masse moléculaire en nombre de chaque oligomère de la composition exprimée en g/mole ; - Mw est la masse moléculaire en poids de chaque 10 oligomère de la composition exprimée en g/mole ; - Mz est la moyenne de centrifugation de chaque oligomère de la composition exprimée en g/mole ; - Ip est l'indice de polydispersité de chaque oligomère de la composition. EXEMPLE 12 - Oligomérisation de l'éther méthylique de cyclo-carbonate de glycérol (CGME) catalysée par le stéarate de zinc en présence 5 d'un amorceur organique d' oligomérisation. Dans un autoclave de 250 mL on place à température ambiante environ 30 g de CGME, de l'éthanolamine (EA) à titre d' amorceur d'oligomérisation et une quantité de stéarate de zinc. On ferme hermétiquement l'autoclave, puis on chauffe la 10 composition formée de façon à porter sa température à la température de réaction. Lorsque cette température de réaction est atteinte, on met le réacteur à pression atmosphérique et on maintient la composition formée à cette température de réaction sous agitation mécanique rotative à 400 rpm. La température de réaction, le rapport molaire du CGME et de 15 l'éthanolamine et la masse moléculaire en nombre Mnx de chaque oligomère de la composition obtenue (exprimée en g/mole) sont donnés au tableau 5 ci-après. Température, °C CGME/EA, m/m Mni Mn2 Mn3 Mn4 180 10 691 411 290 179 200 3 682 412 288 180 180 3 736 418 288 177 160 3 740 290 183 104 Tableau 7. Bien entendu, cette description est donnée à titre d'exemple illustratif uniquement et l'homme du métier pourra y apporter de nombreuses 20 modifications, variantes et applications sans sortir de la portée de l'invention, comme par exemple le choix de l'amorceur organique d' oligomérisation, le choix du précurseur cyclo-carbonate de glycérol alcoxylé et le choix du catalyseur. 25 REVENDICATIONS1/ Procédé de synthèse de nouveaux esters carboniques linéaires de glycérol a/a'-alcoxylés dans lequel on met en contact : i. une quantité d'au moins un précurseur choisi dans le groupe formé des cyclo-carbonates de glycérol a/a'-alcoxylés de formule ()XII) suivante : ,CH1-0-CR4R5R6 / CH 0=C\ C H2 0 (XXII), dans laquelle R4, R5 et R6 sont choisis dans le groupe formé de l'hydrogène (H) et 10 des groupements organiques formés d'au moins deux atomes liés par des liaisons covalentes, lesdits atomes appartenant au groupe formé du carbone (C), de l'hydrogène (H), de l'oxygène (0) et de l'azote (N), et ; une quantité d'au moins un catalyseur choisi dans le groupe formé des oxydes métalliques, des alcoxydes métalliques, des acides de Lewis, 15 des catalyseurs organo-métalliques et des bases minérales ; iii. une quantité d'au moins un amorceur organique choisi dans le groupe formé des alcools, des polyols et des amino-alcools ; à une température de réaction inférieure à 220°C. 2/ Procédé selon la revendication 1, caractérisé en ce que, 20 dans une première étape, on mélange et on chauffe le(s) précurseur(s), le(s) catalyseur(s) et l'(les) amorceur(s) organique(s) dans un réacteur clos étanche aux gaz de façon à atteindre la température de réaction et une pression, dite pression autogène, supérieure à la pression atmosphérique dans le réacteur clos, puis, à la température de réaction, dans une deuxième étape, on réalise une fuite de 25 composition gazeuse de façon à diminuer la pression dans le réacteur et on maintient la température de réaction dans le réacteur pendant une durée supérieure à 5 min. 3/ Procédé selon l'une des revendications 1 ou 2, caractérisé en ce qu'au moins un amorceur organique est choisi dans le groupeformé des amino-alcools présentant au moins une amine choisie dans le groupe formé des amines primaires, des amines secondaires et des amines tertiaires. 4/ Procédé selon l'une des revendications 1 à 3, caractérisé en ce qu'au moins un amorceur organique est la triéthanolamine. 5/ Procédé selon l'une des revendications 1 à 4, caractérisé en ce qu'au moins un amorceur organique est choisi dans le groupe formé des amino-alcools présentant une chaine principale comprenant de 2 à 10 atomes de carbone. 6/ Procédé selon l'une des revendications 1 à 5, caractérisé 10 en ce qu'au moins un amorceur organique est choisi dans le groupe formé du 1- amino- 1 -cyclopentaneméthanol, du 4-aminocyclohexanol, de l'amino- 1 -butanol, du 2-amino-1-butanol, du 2-amino-1-phény1-1,3-propanediol, du 3-amino-3- phénylpropan-l-ol et du 2-amino-3-phény1-1-propan-l-ol. 7/ Procédé selon l'une des revendications 1 à 6, caractérisé 15 en ce qu'au moins un catalyseur est choisi dans le groupe formé du sulfate de zinc et du stéarate de zinc. 8/ Nouveaux composés esters carboniques linéaires de glycérol ala'-alcoxylés répondant à la formule (I) générale suivante : Mo Go-C-0-Q0 (I), dans laquelle : 20 - Mo est choisi dans le groupe formé de l'hydrogène (H) et des groupements organiques formés d'au moins deux atomes liés par des liaisons covalentes, lesdits atomes appartenant au groupe formé du carbone (C), de l'hydrogène (H), de l'oxygène (0) et de l'azote (N), et ; - Qo représente un groupement organique formé d'au 25 moins deux atomes liés par des liaisons covalentes, lesdits atomes appartenant au groupe formé du carbone (C), de l'hydrogène (H), de l'oxygène (0) et de l'azote (N), et ; - Go représente un groupement a/a'-alcoxylé de formule (II) générale suivante :CHFO-O_ -0-CHFCH-0-CH (II) ; dans laquelle R4, R5 et R6 sont choisis dans le groupe formé de l'hydrogène (H) et des groupements organiques formés d'au moins deux atomes liés par des liaisons covalentes, lesdits atomes appartenant au groupe formé du carbone (C), de 5 l'hydrogène (H), de l'oxygène (0) et de l'azote (N). 9/ Composés selon la revendication 8, de formule (III) générale suivante : (III). 10/ Composés selon la revendication 8, de formule (IV) 10 générale suivante : H2C-O-CR4R5R6 Mo 0-i H-CHFO-C-0 Qo Li(IV). 11/ Composés selon l'une des revendications 8 à 10, caractérisé en ce que Qo représente le groupement -CH2-CH2-Nr12. 12/ Composés selon l'une des revendications 8 à 11, de 15 formule (VI) générale suivante : M1 -Q (VI), dans laquelle - p est un nombre entier supérieur ou égal à 1, et ; - x est un nombre entier égal à 0 ou à 1 pouvant varier dans la formule (VI) selon chaque groupement de formule (VI-a) : CHFO-CR4R5R6 Mo-----0-CHFCH-0-C-0 Qo IC) al 0 G, -O C 0 )x ] I 1 0 20 (VI-a) x n'étant pas toujours nul, et ;- M1 est choisi dans le groupe formé de l'hydrogène (H) et des groupements organiques formés d'au moins deux atomes liés par des liaisons covalentes, lesdits atomes appartenant au groupe formé du carbone (C), de l'hydrogène (H), de l'oxygène (0) et de l'azote (N), et ; - Qi représente un groupement organique formé d'au moins deux atomes liés par des liaisons covalentes, lesdits atomes appartenant au groupe formé du carbone (C), de l'hydrogène (H), de l'oxygène (0) et de l'azote (N), et ; - G1 est un groupement propylique a/a'-alcoxylé de formule (II') générale suivante : CHFO-CR4R5R6 -CH-CH- (II') ; dans laquelle R4, R5 et R6 sont choisis dans le groupe formé de l'hydrogène (H) et des groupements organiques formés d'au moins deux atomes liés par des liaisons covalentes, lesdits atomes appartenant au groupe formé du carbone (C), de 15 l'hydrogène (H), de l'oxygène (0) et de l'azote (N). 13/ Composés selon la revendication 12, de formule (V) générale suivante : M1 -O [ G, 0 C 0 11 (V), dans laquelle n est un nombre entier supérieur ou égal à 1. 20 14/ Composés selon l'une des revendications 8 à 13, caractérisés en ce que R4, R5 et R6 sont choisis dans le groupe formé de l'hydrogène (H) et des groupements organiques de formule générale (VII) suivante : CH2 (CH-CH-X2 CH2 X )ni R7 (VII), dans laquelle : - R7 est choisi dans le groupe formé d'un H et d'un groupement 25 hydrocarboné présentant de 1 à 6 atomes de carbone ; - m est un nombre entier compris entre 0 et 10 bornes incluses, et ;- X est choisi parmi -0- et -NH-. 15/ Composition comprenant au moins un ester carbonique linéaire de glycérol ala'-alcoxylé selon l'une des revendications 8 à 14.5